(57)【要約】【課題】  シート状基材の記録面の裏面側に熱活性糊化層を有する熱活性糊化シートに対して記録及び熱活性化を施す際に見られる、熱活性糊化層の粘着力の低下を抑制可能なプラテンローラ及びその製造方法、並びにそのプラテンローラを具備する記録装置、及び貼着用ラベルプリンタを提供すること。【解決手段】  シート状基材の記録面の裏面側に熱活性糊化層を有する熱活性糊化シートを搬送するためのプラテンローラとして、ローラ部分の表面に、前記熱活性糊化層に固体可塑剤として含有し得る化合物（ａ）を接触させる接触処理を施したプラテンローラを用いる。【選択図】  図１
2006205450.tif 000002
【特許請求の範囲】
【請求項１】
シート状基材の記録面の裏面側に熱活性糊化層を有する熱活性糊化シートを搬送するためのプラテンローラの製造方法であって、
前記プラテンローラのローラ部分の表面に、前記熱活性糊化層に固体可塑剤として含有し得る化合物（ａ）を接触させる接触処理を施すことを特徴とするプラテンローラの製造方法。
【請求項２】
前記化合物（ａ）として、ベンゾトリアゾール系化合物を用いる請求項１に記載のプラテンローラの製造方法。
【請求項３】
前記接触処理として、前記ローラ部分を前記化合物（ａ）の粉体中に埋没させる請求項１または２に記載のプラテンローラの製造方法。
【請求項４】
前記接触処理として、前記ローラ部分を前記化合物（ａ）が溶解した溶液中に浸漬させる請求項１または２に記載のプラテンローラの製造方法。
【請求項５】
前記ローラ部分が、シリコーンゴムを含有する請求項１〜４のいずれかに記載のプラテンローラの製造方法。
【請求項６】
前記プラテンローラが、前記熱活性糊化シートの記録面に記録するための記録手段と圧接した状態で配置されるものである請求項１〜５のいずれかに記載のプラテンローラの製造方法。
【請求項７】
前記記録手段が記録用サーマルヘッドである請求項６に記載のプラテンローラの製造方法。
【請求項８】
シート状基材の記録面の裏面側に熱活性糊化層を有する熱活性糊化シートを搬送するためのプラテンローラであって、
ローラ部分の表面に、前記熱活性糊化層に固体可塑剤として含有し得る化合物（ａ）を接触させる接触処理を施したものであることを特徴とするプラテンローラ。
【請求項９】
前記化合物（ａ）として、ベンゾトリアゾール系化合物を用いる請求項８に記載のプラテンローラ。
【請求項１０】
前記接触処理が、前記ローラ部分を前記化合物（ａ）の粉体中に埋没させる処理である請求項８または９に記載のプラテンローラ。
【請求項１１】
前記接触処理が、前記ローラ部分を前記化合物（ａ）が溶解した溶液中に浸漬させる処理である請求項８または９に記載のプラテンローラ。
【請求項１２】
前記ローラ部分が、シリコーンゴムを含有する請求項８〜１１のいずれかに記載のプラテンローラ。
【請求項１３】
前記熱活性糊化シートの記録面に記録するための記録手段と圧接した状態で配置されるものである請求項８〜１２のいずれかに記載のプラテンローラ。
【請求項１４】
前記記録手段が記録用サーマルヘッドである請求項１３に記載のプラテンローラ。
【請求項１５】
シート状基材の記録面の裏面側に熱活性糊化層を有する熱活性糊化シートの、該記録面に記録するための記録手段と、請求項８〜１２のいずれかに記載のプラテンローラと、を具備することを特徴とする記録装置。
【請求項１６】
前記プラテンローラが、前記記録手段と圧接した状態で配置されている請求項１５に記載の記録装置。
【請求項１７】
前記記録手段が、記録用サーマルヘッドである請求項１６に記載の記録装置。
【請求項１８】
シート状基材の記録面の裏面側に熱活性糊化層を有する熱活性糊化シートの、該記録面に記録し、かつ該熱活性糊化層を熱活性化して、貼着用ラベルを作製する貼着用ラベルプリンタであって、
前記記録面に記録するための記録手段と、前記熱活性糊化層を熱活性化するための熱活性化手段と、請求項８〜１２のいずれかに記載のプラテンローラと、を具備することを特徴とする貼着用ラベルプリンタ。
【請求項１９】
前記プラテンローラが、前記記録手段と圧接した状態で配置されている請求項１８に記載の貼着用ラベルプリンタ。
【請求項２０】
前記記録手段が、記録用サーマルヘッドである請求項１９に記載の貼着用ラベルプリンタ。
【請求項２１】
前記熱活性糊化シートを所望の大きさに切断可能な切断手段をさらに有する請求項１８〜２０のいずれかに記載の貼着用ラベルプリンタ。
【発明の詳細な説明】
【技術分野】
【０００１】
本発明は、シート状基材の記録面の裏面側に熱活性糊化層を有する熱活性糊化シートを搬送するためのプラテンローラ及びその製造方法、並びにそのプラテンローラを具備する記録装置、及び貼着用ラベルプリンタに関する。
【背景技術】
【０００２】
これまで、食品のＰＯＳラベル、物流・配送ラベル、医療用ラベル、バゲッジタグ、ビン・缶類の表示ラベルといった貼着用ラベルは、記録面（印字面）の裏側に感圧粘着剤層を有し、その上に剥離紙（セパレータ）を貼付けて仮接着した状態で供給されることが多い。そして、記録面に所定のバーコードや価格等を印字した後、剥離紙から貼着用ラベルを剥がして貼り付けて使用する。しかし、このタイプの貼着用ラベルを使用した後には剥離紙が残ることになり、廃棄物が発生するという問題があった。
【０００３】
そこで、使用後に廃棄物が発生しない貼着用ラベルとして、シート状基材の記録面の裏面側に熱活性糊化層を有する熱活性糊化シートを利用することが検討されている。熱活性糊化層は、室温程度では粘着性はないが、例えば５０〜１５０℃程度に加熱されることにより熱活性化され粘着性を発現する性質を有する材料で形成されている。熱活性糊化層を形成する材料は、例えば特許文献１〜５で開示されているような熱可塑性樹脂及び固体可塑剤等を主成分とする感熱性粘着材料で構成され、加熱により固体可塑剤が溶融することで熱可塑性樹脂に粘着性が付与される。溶融した固体可塑剤は過冷却状態を経て徐々に結晶化するため粘着性は所定時間持続され、この粘着性を有している間に貼着用ラベルをガラス瓶等の対象物に貼着することができる。
【０００４】
このような熱活性糊化シートの熱活性糊化層を熱活性化するための熱活性化手段としては、例えば、加熱ロールを用いる方式、熱風吹き付け式、赤外線放射式、電熱ヒータや誘電コイルを用いる方式等、種々の加熱方式を適用したものが考えられる。また、特許文献６には、サーマルプリンタの記録用サーマルヘッドとして広く利用されている、セラミック基板上に設けられた複数の抵抗体（発熱素子）を熱源として有するサーマルヘッドを熱活性化手段として用い、熱活性糊化シートの熱活性糊化層に接触させて加熱する技術が開示されている。
【０００５】
ここで、記録面に記録するための記録手段及び熱活性糊化層を熱活性化するための熱活性化手段としてサーマルヘッドを用いた貼着用ラベルプリンタの概略構成を示す模式図を図１に示す。この貼着用ラベルプリンタは、記録装置１、熱活性化装置２、及びカッタユニット３を具備する。そして、ロール状に巻回された熱活性糊化シート４がこの貼着用ラベルプリンタに導入されると、記録装置１の記録用サーマルヘッド１１で熱活性糊化シート４の記録面に所定の記録がされ、カッタユニット３で熱活性糊化シート４が適切な大きさに切断され、熱活性化装置２の熱活性化用サーマルヘッド２１で熱活性糊化シート４の熱活性糊化層が熱活性化されて、目的とする貼着用ラベルが排出される。この一連の処理は、適宜配置されたプラテンローラ等のローラにより熱活性糊化シート４が搬送されつつ行われる。プラテンローラのローラ部分を形成する材料としては、低圧縮永久歪性を有するジメチルシリコーンゴムが一般的に用いられている。
【特許文献１】特開平１０−１４０１１７号公報
【特許文献２】特開２００２−１０５４１４号公報
【特許文献３】特開２００２−１１４９５３号公報
【特許文献４】特開２００２−１１４９５４号公報
【特許文献５】特開２００２−１１４９５５号公報
【特許文献６】特開平１１−７９１５２号公報
【発明の開示】
【発明が解決しようとする課題】
【０００６】
しかし、上記のような貼着用ラベルプリンタで熱活性糊化シートに対して記録及び熱活性化を施している際に、排出された熱活性糊化シートの熱活性糊化層の粘着力が、場所によって弱くなる又は消失することがあった。
【０００７】
本発明は、シート状基材の記録面の裏面側に熱活性糊化層を有する熱活性糊化シートに対して記録及び熱活性化を施す際に見られる、熱活性糊化層の粘着力の低下を抑制可能なプラテンローラ及びその製造方法、並びにそのプラテンローラを具備する記録装置、及び貼着用ラベルプリンタを提供することを目的とする。
【課題を解決するための手段】
【０００８】
本発明は、
シート状基材の記録面の裏面側に熱活性糊化層を有する熱活性糊化シートを搬送するためのプラテンローラの製造方法であって、
前記プラテンローラのローラ部分の表面に、前記熱活性糊化層に固体可塑剤として含有し得る化合物（ａ）を接触させる接触処理を施すことを特徴とするプラテンローラの製造方法である。
【０００９】
また、本発明は、
シート状基材の記録面の裏面側に熱活性糊化層を有する熱活性糊化シートを搬送するためのプラテンローラであって、
ローラ部分の表面に、前記熱活性糊化層に固体可塑剤として含有し得る化合物（ａ）を接触させる接触処理を施したものであることを特徴とするプラテンローラである。
【００１０】
また、本発明は、
シート状基材の記録面の裏面側に熱活性糊化層を有する熱活性糊化シートの、該記録面に記録するための記録手段と、上記本発明のプラテンローラと、を具備することを特徴とする記録装置である。
【００１１】
また、本発明は、
シート状基材の記録面の裏面側に熱活性糊化層を有する熱活性糊化シートの、該記録面に記録し、かつ該熱活性糊化層を熱活性化して、貼着用ラベルを作製する貼着用ラベルプリンタであって、
前記記録面に記録するための記録手段と、前記熱活性糊化層を熱活性化するための熱活性化手段と、上記本発明のプラテンローラと、を具備することを特徴とする貼着用ラベルプリンタである。
【発明の効果】
【００１２】
本発明によれば、シート状基材の記録面の裏面側に熱活性糊化層を有する熱活性糊化シートに対して記録及び熱活性化を施す際に見られる、熱活性糊化層の粘着力の低下を抑制可能となる。また、通常用いられるプラテンローラの表面に簡単な処理を施すだけで良く、プラテンローラのローラ部分を形成する材料の見直しの必要がない。このため、材料コスト上昇を抑制でき、生産性に優れたプラテンローラの製造方法を提供できる。
【発明を実施するための最良の形態】
【００１３】
［プラテンローラ及びその製造方法］
本発明のプラテンローラは、シート状基材の記録面の裏面側に熱活性糊化層を有する熱活性糊化シートを搬送するために使用されるものである。特に、熱活性糊化シートの記録面に記録するための記録手段、特に記録用サーマルヘッドと圧接した状態で配置されるプラテンローラとして好適なものである。搬送する熱活性糊化シートは、記録面に印字等の記録が施されていても良く、印字等の記録を施す前の状態でも良い。
【００１４】
プラテンローラは、例えば図２にその構成を示すように、軸芯体１０１と、その外周に設けられたローラ部分１０２とで構成される。
【００１５】
軸芯体１０１としては、プラテンローラ１００のローラ部分１０２の支持体として機能し、駆動系の動力により回転可能なものを使用できる。例えば、鉄、アルミニウム、チタン、銅、ニッケル等の金属；ステンレス、ジュラルミン、真鍮、青銅等の合金；テトラフルオロエチレン、ポリエチレンテレフタレート等の樹脂；カーボンブラックや炭素繊維と樹脂との複合材料；等の軸芯体を用いることができる。軸芯体１０１は、円柱状でも良く、中心部分を空洞とした円筒状でも良い。
【００１６】
プラテンローラ１００は、それを具備する記録装置、熱活性化装置、貼着用ラベルプリンタ等においては、サーマルヘッドや他のローラ等に圧接した状態で配置され、その間に挟まれたシートを搬送する機能を有するものである。これまでプラテンローラ１００のローラ部分１０２を形成する材料としては、低圧縮永久歪性を有するジメチルシリコーンゴム等のゴム成分が一般的に用いられている。
【００１７】
ゴム成分としては、例えば、天然ゴム（ＮＲ）、スチレンブタジエンゴム（ＳＢＲ）、ブタジエンゴム（ＢＲ）、ニトリルゴム（ＮＢＲ）、イソプレンゴム（ＩＲ）、クロロプレンゴム（ＣＲ）等のジエン系ゴム；ブチルゴム（ＩＩＲ）、エチレンプロピレンゴム（ＥＰ、ＥＰＤＭ、ＥＰＭ）、クロロスルホン化ゴム（ＣＳＭ）、アクリルゴム（ＡＣＭ）、ウレタンゴム（Ｕ）、シリコーンゴム（Ｑ）、フロロシリコーンゴム（ＦＶＭＱなど）、共重合型フロロシリコーンゴム、フッ素ゴム（ＦＭ、ＦＥＰＭ、ＦＦＫＭなど）等の非ジエン系ゴムが挙げられる。中でも、ブチルゴム、エチレンプロピレンゴム、クロロスルホン化ゴム、アクリルゴム、ウレタンゴム、シリコーンゴム、フロロシリコーンゴム、共重合型フロロシリコーンゴム、フッ素ゴム等の非ジエン系ゴムが好ましい。耐熱性に優れていることから、ブチルゴム、エチレンプロピレンゴム、アクリルゴム、シリコーンゴム、フロロシリコーンゴム、共重合型フロロシリコーンゴム、フッ素ゴムがより好ましく、後述する熱活性糊化層に固体可塑剤として含有し得る化合物（ａ）のトラップ力が強いことから、シリコーンゴム、フロロシリコーンゴム、共重合型フロロシリコーンゴム、フッ素ゴムが特に好ましく、シリコーンゴムが最も好ましい。ゴム成分は、１種を用いることも、２種以上を適宜組み合わせて用いることもできる。
【００１８】
本発明のプラテンローラのローラ部分を構成する材料中には、その他必要に応じて、加硫剤、難燃剤、着色剤、紫外線吸収剤、老化防止剤、酸化防止剤、導電性付与剤等を適量配合することができる。
【００１９】
本発明のプラテンローラのローラ部分の形成方法については、ローラ部分を形成する材料の種類により適宜選択することができる。例えば、軸芯体を成形型内部に配設しておきローラ部分を形成する材料を注型する方法、ローラ部分を形成する材料をあらかじめローラ部分の形状に成形した後、表面に接着層を設けた軸芯体を挿入して接着する方法などとすることができる。プラテンローラの径及び長手方向の長さについては、プラテンローラを設置する装置等に合わせて適宜設定することができる。
【００２０】
なお、本発明のプラテンローラは、上記構成に限らず、例えば、軸芯体とローラ部分の間に接着層等を有する構成、軸芯体がなくローラ部分のみの構成、ローラ部分が多層構造となっている構成、等でも良い。
【００２１】
プラテンローラのローラ部分の特性としては、通常、圧縮永久歪性、ゴム硬度、反発弾性等の特性が重要であり、また、これらの特性について耐寒性（例えば０℃放置での各特性の変化が小さいこと）、耐熱性（例えば２００℃放置での各特性の変化が小さいこと）、耐薬品性（例えば油中放置での各特性の変化が小さいこと）が求められる。本発明において、これらの特性は、プラテンローラのローラ部分の形成材料や形成方法等により調整することができる。例えば、ローラ部分の圧縮永久歪（１８０℃／２２ｈ、ＪＩＳ  Ｋ６２６２）を３〜３０％程度、ゴム硬度（ＪＩＳ  Ｋ６２５３、デュロメータＡ硬度）を３０〜６０度程度、反発弾性（ＪＩＳ  Ｋ６２５５）を２０〜８０％程度、となるように、プラテンローラのローラ部分の形成材料や形成方法を適宜選択することが好ましい。
【００２２】
そして、本発明では、上記のように形成したプラテンローラのローラ部分の表面に、熱活性糊化シートの熱活性糊化層に固体可塑剤として含有し得る化合物（ａ）を接触させる接触処理を施す。このような化合物（ａ）としては、所望の温度（例えば５０〜１５０℃程度）で溶融することで、熱活性糊化層が含有する熱可塑性樹脂に粘着性が付与できる化合物を適宜選択すれば良く、例えば、ベンゾトリアゾール系化合物、ヒンダードフェノール系化合物、芳香族スルホンアミド化合物、フタル酸化合物等が挙げられる。化合物（ａ）は単独で用いても良く、２種以上の混合物を用いても良い。特に、ベンゾトリアゾール系化合物を用いた場合に本発明の効果が大きい。
【００２３】
ベンゾトリアゾール系化合物は、ベンゾトリアゾールまたはベンゾトリアゾール誘導体を指す。ベンゾトリアゾールとは、下記式（Ｉ）で表される化合物である。
【００２４】
【化１】
2006205450.tif 000003
ベンゾトリアゾール誘導体としては、ベンゾトリアゾールの水素原子の少なくとも１つを他の置換基に置換した化合物であり、例えば、水素原子を、メチル基に置換したメチルベンゾトリアゾール、カルボキシ基に置換したカルボキシベンゾトリアゾール、ニトロ基に置換したニトロベンゾトリアゾール、ヒドロキシ基に置換したヒドロキシベンゾトリアゾール、アミノ基に置換したアミノベンゾトリアゾール、塩素原子に置換したクロロベンゾトリアゾール等が挙げられる。また、ベンゾトリアゾールの２位の窒素原子に置換基Ｒを結合させた、以下の構造単位を有する下記式（ＩＩ）で表される化合物、さらにはその水素原子の少なくとも１つを上記のような他の置換基（メチル基、カルボキシ基、ニトロ基、ヒドロキシ基、アミノ基、塩素原子等）に置換した化合物が挙げられる。
【００２５】
【化２】
2006205450.tif 000004
例えば、上記式（ＩＩ）で表される化合物の水素原子の１つを塩素原子に置換した化合物としては、下記（ＩＩａ）が例示される。
【００２６】
【化３】
2006205450.tif 000005
上記式（ＩＩ）において、Ｒは任意であるが、例えば、下記式（ＩＩＩ）または（ＩＶ）で表される置換基とすることが、融点や取り扱い性の観点から好ましい。
【００２７】
【化４】
2006205450.tif 000006
上記Ｒ1及びＲ2並びにＲ3は、それぞれ独立して、水素原子、炭素数１〜２２のアルキル基、炭素数１〜２２のアルケニル基、及びそれらの基を含むアルコキシ基のいずれかから選ばれる置換基である。上記Ｒ1及びＲ2並びにＲ3は、それぞれ独立して、炭素数１〜１２のアルキル基がより好ましく、それぞれ独立して、炭素数１〜８のアルキル基がさらに好ましい。上記アルキル基、アルケニル基、及びそれらの基を含むアルコキシ基は直鎖状でも良く、分岐鎖状でも良く、環状構造を有していても良い。
【００２８】
上記の接触処理としては、ローラ部分を化合物（ａ）の粉体中に埋没させる処理、ローラ部分を化合物（ａ）が溶解した溶液中に浸漬させる処理等が挙げられる。
【００２９】
ローラ部分を化合物（ａ）が溶解した溶液中に浸漬させる処理を施す際に使用する溶媒としては、用いる化合物（ａ）を溶解可能な溶媒から適宜選択することができる。例えば、メタノール、エタノール等のアルコール類；アセトン、メチルイソブチルケトン等のケトン類；酢酸エチル、酢酸ブチル等の脂肪酸エステル類；ヘキサン、石油エーテル等の脂肪族炭化水素類；塩化メチレン、クロロホルム等のハロゲン化炭化水素類；トルエン、キシレン等の芳香族炭化水素類；ジエチルエーテル、テトラヒドロフラン等のエーテル類等から適宜選択することができる。また、ローラ部分を形成する材料を膨潤させにくい溶媒を選択することが好ましい。例えば、アルコール類から選択することが好ましい。上記の溶液の濃度としては、例えば１０〜７０質量％とすることができる。
【００３０】
上記の処理を施す時間及び温度については、本発明の効果が発現するように適宜設定できる。
【００３１】
また、他の実施形態として、プラテンローラのローラ部分を、前述のゴム成分、及び必要に応じて適量配合された加硫剤、難燃剤、着色剤、紫外線吸収剤、老化防止剤、酸化防止剤、導電性付与剤等以外に、上記の化合物（ａ）をあらかじめ添加したローラ部分形成材料により形成することによっても、本願発明と同様の効果が得られる。このときの化合物（ａ）の配合量は、本発明の効果が発現するように適宜設定できる。
【００３２】
［記録装置、及び貼着用ラベルプリンタ］
本発明の記録装置は、シート状基材の記録面の裏面側に熱活性糊化層を有する熱活性糊化シートに対して記録を施すための装置であり、熱活性糊化シートを搬送するためのプラテンローラとして上記本発明のプラテンローラを具備するものである。記録装置の具体的構成としては、熱活性糊化シートの記録面に記録するための記録手段と、上記本発明のプラテンローラと、を具備する記録装置が挙げられる。上記本発明のプラテンローラが、上記記録手段と圧接した状態で配置されている記録装置の場合に、本発明の効果が大きい。
【００３３】
本発明の記録装置は、後述する貼着用ラベルプリンタを構成する記録装置として好適に使用できるものである。
【００３４】
本発明の貼着用ラベルプリンタは、シート状基材の記録面の裏面側に熱活性糊化層を有する熱活性糊化シートに対して記録及び熱活性化を施し、貼着用ラベルを作製する貼着用ラベルプリンタであり、上記本発明のプラテンローラを具備するものである。貼着用ラベルプリンタの具体的構成としては、熱活性糊化シートの記録面に記録するための記録手段と、熱活性糊化シートの熱活性糊化層を熱活性化するための熱活性化手段と、上記本発明のプラテンローラと、を具備する貼着用ラベルプリンタが挙げられる。上記本発明のプラテンローラが、上記記録手段と圧接した状態で配置されている場合に、本発明の効果が大きい。
【００３５】
以下、本発明の記録装置、及び貼着用ラベルプリンタの具体的な構成を例示して説明する。図１は、サーマルヘッドを用いて記録及び熱活性化する方式を利用した貼着用ラベルプリンタの概略構成を示す図である。この貼着用ラベルプリンタは、熱活性糊化シート４の記録面に所定の記録を施す記録装置１、熱活性糊化シート４の熱活性糊化層を加熱して粘着性を発現させる熱活性化装置２、及びこれらの装置間に熱活性糊化シート４を切断するカッタユニット３を具備する。
【００３６】
図１の貼着用ラベルプリンタの記録装置１は、熱活性糊化シート４の記録面に記録するための記録手段としての記録用サーマルヘッド１１と、プラテンローラ１２と、を備えている。プラテンローラ１２は加圧手段（不図示）により記録用サーマルヘッド１１に圧接した状態で配置されており、その間に熱活性糊化シート４が押圧されて保持される。また、駆動系（不図示）によりプラテンローラ１２を回転（図１において反時計回り）させることで、熱活性糊化シート４がロールから引き出され搬送される。このとき、記録制御装置（不図示）からの記録用信号に基づいてプラテンローラ１２の回転速度は制御され、さらに記録用サーマルヘッド１１が稼働することにより、熱活性糊化シート４の記録面に所望の記録を施すことができる。
【００３７】
なお、上記記録装置１での記録方式は感熱方式であるが、熱活性糊化シートの記録面に所望の記録を行うことが可能なものであれば、上記感熱方式以外の他の方式とすることもできる。例えば、熱転写方式、インクジェット方式、電子写真方式等とすることもできる。その際の記録装置１の構成については、その方式により記録するのに必要な記録手段と、上記本発明のプラテンローラとを具備する構成とすることができる。感熱方式または熱転写方式の記録手段を有する記録装置の場合に本発明の効果が大きく、感熱方式の記録手段を有する記録装置の場合に本発明の効果がより大きい。
【００３８】
図１の貼着用ラベルプリンタの記録装置で所望の記録が施された熱活性糊化シート４は、カッタユニット３に搬送される。この貼着用ラベルプリンタのカッタユニット３は、切断手段としての可動刃３１及び固定刃３２を備えている。可動刃３１は切断制御装置及び駆動源（いずれも不図示）によって所定のタイミングで動作可能となっており、熱活性糊化シート４を適切な長さに切断することができる。
【００３９】
なお、カッタユニット３は、熱活性糊化シート４を適切長さに切断できるものであれば上記以外の他の構成とすることもできる。例えば、２つの可動刃を有する構成等とすることもできる。また、カッタユニット３の設置箇所は、上記のように記録装置１と熱活性化装置２の間でも良く、記録装置１より前、又は熱活性化装置２の後、に熱活性糊化シート４が通過する箇所に設置することもできる。
【００４０】
図１の貼着用ラベルプリンタのカッタユニットで適切な長さに切断された熱活性糊化シート４は、次に熱活性化装置２の挿入ローラ２３によって熱活性化装置２内に搬送される。熱活性化装置２は、熱活性糊化シート４の熱活性糊化層を熱活性化するための熱活性化手段としての熱活性化用サーマルヘッド２１と、加圧手段（不図示）により熱活性化用サーマルヘッド２１に圧接した状態で配置されたプラテンローラ２２と、を備えている。そして、熱活性化用サーマルヘッド２１が熱活性制御装置（不図示）によって所定のタイミングで稼働して、熱活性糊化シート４の熱活性糊化層を加熱することで熱活性化することができる。また、駆動系（不図示）によりプラテンローラ２２を回転（図１において時計回り）させることで、熱活性糊化シート４が搬送され、排出ローラ２４により貼着用ラベルが外に排出される。貼着用ラベルが排出されたことは排出検出センサ２５により検知され、次の貼着用ラベルが所定のタイミングで排出されるように、記録、切断、熱活性化の処理が行われる。
【００４１】
なお、熱活性化装置２での熱活性化の方式は、熱活性糊化シートの熱活性糊化層を熱活性化可能なものであれば、上記のように熱活性化用サーマルヘッドを熱活性糊化シートの熱活性糊化層に接触させて加熱する方式以外の他の方式とすることもできる。例えば、加熱ロールを用いる方式、熱風吹き付け式、赤外線放射式、電熱ヒータや誘電コイルを用いる方式等とすることもできる。その際の熱活性化装置２の構成については、その方式により熱活性化するのに必要な熱活性化手段と、上記本発明のプラテンローラとを具備する構成とすることができる。
【００４２】
図１の貼着用ラベルプリンタのような感熱方式で記録面に記録し、熱活性化用サーマルヘッドにより熱活性糊化層を加熱する方式の貼着用ラベルプリンタに使用可能な熱活性糊化シート４は、例えば、図３（ａ）にその層構成を示すように、シート状基材５１の記録面に感熱層５２が設けられ、その裏面側に熱活性糊化層５３が設けられてなる熱活性糊化シートを用いることができる。図３（ｂ）に示すように、シート状基材５１と感熱層５２の間に断熱層５５を有する熱活性糊化シートを用いることもできる。
【００４３】
熱活性糊化層５３は、室温程度では粘着性はないが、例えば５０〜１５０℃程度に加熱されることにより熱活性化され粘着性を発現する性質を有する材料で形成される。通常は、特許文献１〜５に開示されているような熱可塑性樹脂及び固体可塑剤等を主成分とする感熱性粘着材料で構成され、加熱により固体可塑剤が溶融することで熱可塑性樹脂に粘着性が付与される。溶融した固体可塑剤は過冷却状態を経て徐々に結晶化するため粘着性は所定時間持続され、この粘着性を有している間に貼着用ラベルをガラス瓶等の対象物に貼着することができる。
【００４４】
熱可塑性樹脂としては、例えば、（メタ）アクリル酸エステル共重合体、スチレン−イソプレン共重合体、スチレン−アクリル酸エステル共重合体、スチレン−ブタジエン共重合体、アクリロニトリル−ブタジエン共重合体、エチレン−酢酸ビニル共重合体、酢酸ビニル−アクリル酸エステル共重合体、エチレン−塩化ビニル共重合体、エチレン−アクリル酸エステル共重合体、酢酸ビニル−エチレン−塩化ビニル共重合体、酢酸ビニル−エチレン−アクリル酸エステル共重合体、酢酸ビニル−エチレン−スチレン共重合体、ポリブタジエン、ポリウレタン等が使用できる。使用する熱可塑性樹脂のガラス転移温度は−７０〜２０℃であることが好ましく、−６７〜０℃であることがより好ましい。また、使用する熱可塑性樹脂の重量平均分子量は１０万〜３０万であることが好ましい。
【００４５】
固体可塑剤としては、所望の温度（例えば５０〜１５０℃程度）で溶融することで熱可塑性樹脂に粘着性が付与できる化合物を適宜選択すれば良く、例えば、ベンゾトリアゾール系化合物、ヒンダードフェノール系化合物、芳香族スルホンアミド化合物、フタル酸化合物等が挙げられる。中でも、固体可塑剤としてベンゾトリアゾール系化合物を含有する熱活性糊化シートの場合に、本発明の効果が大きい。プラテンローラのローラ部分に対して接触処理をする際に用いたベンゾトリアゾール系化合物を含有する熱活性糊化シートの場合に、本発明の効果が特に大きい。
【００４６】
熱活性糊化層における固体可塑剤の含有量は、目的とする熱活性化の性質を発現するように適宜設定することができるが、熱可塑性樹脂１００質量部に対して５０〜５００質量部が好ましく、１００〜４００質量部がより好ましい。
【００４７】
熱活性糊化層には、上記の熱可塑性樹脂及び固体可塑剤以外の成分が含まれていても良い。
【００４８】
本発明の記録装置は、上述のようにオンデマンドで記録及び熱活性化を施す貼着用ラベルプリンタを構成する記録装置として好適に使用できるものであるが、熱活性化装置を持たない記録装置単独の構成とすることもできる。例えば、熱活性糊化シートの記録面に印字等の記録があらかじめ施された記録済み熱活性糊化シートを供給するための装置とすることができる。また、本発明の記録装置と、熱活性糊化シートを所望の大きさに切断可能な切断手段と、を有する装置とすることもできる。例えば、熱活性糊化シートの記録面に印字等の記録があらかじめ施され、所望の大きさに切断された記録済み貼着用ラベルを供給するための装置とすることができる。
【００４９】
なお、本発明のプラテンローラを用いた記録装置、及び貼着用ラベルプリンタとすることにより、シート状基材の記録面の裏面側に熱活性糊化層を有する熱活性糊化シートに対して記録及び熱活性化を施す際に見られる、熱活性糊化層の粘着力の低下を抑制できるメカニズムについては、それぞれ以下のように推定している。
【００５０】
本発明者らの検討によって、熱活性糊化シートに対して記録及び熱活性化を施し必要数の貼着用ラベルを作製した後、まだ熱活性糊化シートを使い切っていない状態のまま放置し（例えば数時間程度）、貼着用ラベルを作製するため熱活性糊化シートの記録及び熱活性化を再開した際に、熱活性糊化層の粘着力の低下が起こりやすいことが判明した。すなわち、この原因としては、この中断している際に記録装置内のプラテンローラと熱活性糊化層が押圧した状態で保持されることにより、熱活性糊化シートの熱活性糊化層とプラテンローラとが相互作用をして、熱活性糊化層の粘着力が低下していると考えられた。この相互作用としては熱活性糊化層に含まれる固体可塑剤がプラテンローラ側に移動することが考えられる。そして、本発明のように、ローラ部分の表面に、熱活性糊化層に固体可塑剤として含有し得る化合物（ａ）を接触させる接触処理を施すことで、プラテンローラのローラ部分に化合物（ａ）が侵入してトラップされ、熱活性糊化シートの熱活性糊化層に含まれる固体可塑剤がプラテンローラ側に移動しにくくなり、その結果として熱活性糊化層の粘着力の低下を抑制できたものと考えられる。
【００５１】
ここで、上記のように化合物（ａ）がトラップされる原理については、以下のように推測する。ゴム材料は一般にその特性から分子間距離が広く（そのため柔らかい）、低分子有機化合物が入り込みやすい。熱活性糊化層に固体可塑剤として含有し得る化合物（ａ）のように融点が５０℃〜１３０℃程度の化合物は、ある程度の圧力によって一部が溶解遊離し、ゴム材料内に含浸し、ゴム内部で再び固体化して安定するものと推測される。一方、低融点の材料、例えば有機溶剤はゴム材料内に含浸するが、その後表面にしみ出てきてしまうと思われる。高融点のものは圧力だけでは溶解しないため、ゴム材料内に含浸しないものと思われる。このため、熱活性糊化層に固体可塑剤として含有し得る化合物（ａ）のように融点温度域が最良な化合物において、ゴム材料内でのトラップ性が高いと考えられ、このような化合物（ａ）を予めゴム材料内にトラップさせておくことにより、熱活性糊化シートの熱活性糊化層に含まれる固体可塑剤の遊離を防ぐことができると考えられる。
【実施例】
【００５２】
以下、本発明についての実験例を挙げて、具体的に説明する。
【００５３】
［熱活性糊化シートの作製］
固体可塑剤として下記式（ｉ）で表される２−［５’−（１’’，１’’，３’’，３’’−テトラメチルブチル）−２’−ヒドロキシフェニル］ベンゾトリアゾール（融点１０３℃、以下化合物（ｉ）と表す）１００質量部と、分散剤としてポリアクリル酸のナトリウム塩（東亞合成株式会社製、商品名：アロンＴ−４０）を５質量部とを配合し、化合物（ｉ）の固形分濃度が５０質量％になるように水を添加した。この混合物をボールミルタイプの粉砕機を用い、平均粒径が２μｍになるまで湿式粉砕処理を施し、固体可塑剤分散液を得た。
【００５４】
【化５】
2006205450.tif 000007
この固体可塑剤分散液１８０質量部に、熱可塑性樹脂として酢酸ビニル−エチレン−アクリル系共重合体エマルジョン（住友化学工業株式会社製、商品名：スミカフレックス９１０）１００質量部と、粘着付与剤としてロジンエステル分散液（荒川化学工業株式会社製、商品名：スーパーエステルＥ−７３０）１００質量部とを混合して、固形分濃度５０質量％の熱活性糊化層形成用分散液を得た。
【００５５】
そして、片面に断熱層及び感熱層が形成された感熱紙（シート状基材の質量：１００ｇ／ｍ2、断熱層の質量：５ｇ／ｍ2、断熱層の質量：５ｇ／ｍ2）の裏面に、上記で得られた熱活性糊化層形成用分散液を乾燥質量が２５ｇ／ｍ2となるように塗布乾燥して熱活性糊化層を形成し、熱活性糊化シートを得た。
【００５６】
［プラテンローラの作製］
プラテンローラ用成形型にステンレス製の軸芯体をセットし、その外周に、シリコーンゴム（旭化成ワッカー社製、商品名：ＥＬ５３０７Ｆ）に加硫剤を混ぜて混練した材料を加圧成形することでローラ部分を形成した。成形条件（一次加硫）は、１６５℃／１０分とした。その後型から成形品を取出し、ベーク炉中で２００℃／４時間の条件で二次加硫を行った。
【００５７】
さらに、そのローラ部分の表面に、熱活性糊化層に固体可塑剤として含有し得る化合物（ａ）としてベンゾトリアゾール系化合物を接触させる接触処理を施した。ベンゾトリアゾール系化合物としては、上述の熱活性糊化シートの熱活性糊化層が含有する固体可塑剤として使用した化合物（ｉ）及び／又は下記式（ｉｉ）で表されるカルボキシベンゾトリアゾール［大和化成社製、以下化合物（ｉｉ）と表す］を用いた。
【００５８】
【化６】
2006205450.tif 000008
より具体的には、化合物（ｉ）又は化合物（ｉｉ）の粉体中に埋没させる処理（実験Ｎｏ．１及び２）、化合物（ｉ）及び化合物（ｉｉ）を同質量で混合した粉体中に埋没させる処理（実験Ｎｏ．３）、及び、化合物（ｉ）及び化合物（ｉｉ）を同質量で混合したものの５０質量％メタノール溶液中に浸漬させる処理（実験Ｎｏ．４）、を施したプラテンローラを作製し、比較として上記のような接触処理を施していないプラテンローラと併せて以下の試験に用いた。
【００５９】
［粘着強度消失耐性試験］
まず、熱活性糊化シートに対して次のような前処理を施した。図４に前処理時の状態を示すように、熱活性糊化シート１２０の熱活性糊化層上に、２本のプラテンローラ１００を配置し、さらにその上におもり１１０を載せて１．２ｋｇｆ（１１．８Ｎ）の荷重をかけ、その状態で１週間放置した。
【００６０】
そして、上記前処理後の熱活性糊化層表面を顕微鏡にて観察した。
【００６１】
また、熱活性糊化シート１２０を、図５にその上面図を示すようにプラテンローラのローラ部分との接触部１２１と垂直な方向が長さ方向になるようにして、長さ１５０ｍｍ×幅４０ｍｍに切断した。その後、熱活性糊化シートの熱活性化層を熱活性化処理をした。熱活性化処理は熱活性化用サーマルヘッドで行い、詳細な条件は以下の通りに設定した。
【００６２】
・全ドット通電
・熱履歴補正（蓄熱による発熱退部表面温度上昇をキャンセルする制御）あり
・活性エネルギー：０．２８ｍＪ／ｄｏｔ（発熱体抵抗値：８００Ω）
・１ドットサイズ：０．１２５ｍｍ×０．１２５ｍｍ
・サーマルヘッドへの押圧力：２０ｇｆ／ｍｍ（１．９６Ｎ／ｍ）
・シート送り速度：１００ｍｍ／ｓｅｃ
・２分割駆動
（発熱体列全部を一度に発熱するのではなく、２つの領域に分けて順次発熱させ、電源容量の増大を抑える駆動方法）
・２６℃、６０％ＲＨ
一方、被着体としてＳＵＳ製の測定台上にポリオレフィンラップ（三菱樹脂社製、商品名：ダイアラップスーパー）を両面テープ（大日本インキ化学工業社製、商品名：＃８１０３Ｄ）で貼り付けたものを準備した。
【００６３】
そして、被着体上に、熱活性化処理された熱活性糊化シートの熱活性糊化層が被着体側に向くようにのせ、２ｋｇｆ（１９．６Ｎ）の加圧ローラで手前から奥へむかって２回加圧した。その後、熱活性糊化シートの端部を粘着強度測定器（デジタルフォースゲージ、イマダ社製、商品名：ＤＰＸ−５ＴＲ）にクリップで固定し、１８０度の方向に３００ｍｍ／分の速度で引っ張った時の荷重を０．５秒間隔で測定した（図６参照）。
【００６４】
図７にその測定結果の一例を示すように、プラテンローラのローラ部分との接触部に相当する箇所に強度低下が見られた。そこで、その強度低下率を見積もった。
【００６５】
種々のプラテンローラに対して、以上の検討を実施し、得られた熱活性糊化層表面の状態及び粘着強度の低下率に基づいて、粘着性消失耐性を以下の基準で評価した。その結果を表１に示す。
「○」：粘着強度の低下が５０％未満であり、熱活性糊化層の状態に変化がなかった。
「×」：粘着強度の低下が５０％以上、または熱活性糊化層の表面に凹凸が見られた。
【００６６】
【表１】
2006205450.tif 000009
以上のように、ローラ部分の表面に、熱活性糊化層に固体可塑剤として含有し得る化合物（ａ）であるベンゾトリアゾール系化合物を接触させる接触処理を施したプラテンローラは、粘着性消失耐性が高かった。すなわち、上記接触処理を施したプラテンローラを用いることで、熱活性糊化層の粘着力の低下を抑制できることが分かる。
【図面の簡単な説明】
【００６７】
【図１】熱活性糊化シートに対して記録及び熱活性化を施して、貼着用ラベルを作製する貼着用ラベルプリンタの概略構成を示す模式図である。
【図２】プラテンローラの構成を示す斜視図である。
【図３】感熱方式で記録する貼着用ラベルプリンタに使用する熱活性糊化シートの層構成を示す断面図である。
【図４】粘着強度消失試験で行う熱活性糊化シートの前処理時の状態を示す図である。
【図５】前処理した後に試験を行う熱活性糊化シートの上面図である。
【図６】熱活性糊化シートの粘着強度測定時の状態を示す図である。
【図７】熱活性糊化シートの粘着強度測定結果の一例を示す図である。
【符号の説明】
【００６８】
１    記録装置
２    熱活性化装置
３    カッタユニット
４    熱活性糊化シート
１１  記録用サーマルヘッド
１２  プラテンローラ
２１  熱活性化用サーマルヘッド
２２  プラテンローラ
２３  挿入ローラ
２４  排出ローラ
２５  排出センサ
３１  可動刃
３２  固定刃
５１  シート状基材
５２  感熱層
５３  熱活性糊化層
５５  断熱層
１００  プラテンローラ
１０１  軸芯体
１０２  ローラ部分
１１０  おもり
１２０  熱活性糊化シート
１２１  プラテンローラのローラ部分との接触部
１３０  測定台
【図１】
2006205450.tif 000010
【図２】
2006205450.tif 000011
【図３】
2006205450.tif 000012
【図４】
2006205450.tif 000013
【図５】
2006205450.tif 000014
【図６】
2006205450.tif 000015
【図７】
2006205450.tif 000016